(57)【特許請求の範囲】
【請求項１】
少なくとも、酸素インジケータ層と、調湿乾燥剤が添加された層とを有することを特徴とする積層体。
【請求項２】
基材の少なくとも片側に酸素インジケータ層が積層されており、更にその上に調湿乾燥剤を含むシーラント層が積層されていることを特徴とする積層体。
【請求項３】
基材の少なくとも片側に酸素インジケータが積層されており、酸素インジケータとは反対側に調湿乾燥剤を含む接着層を介して別の基材が積層されていることを特徴とする積層体。
【請求項４】
基材の少なくとも片側に酸素インジケータ層が積層されており、更にその上に調湿乾燥剤を含む接着層を介してシーラント層が積層されていることを特徴とする積層体。
【請求項５】
調湿乾燥剤を含む基材の少なくとも片側に酸素インジケータ層が積層されていることを特徴とする積層体。
【請求項６】
基材の少なくとも片側に調湿乾燥剤を含むアンカーコート層が積層され、その上に酸素インジケータ層が積層されており、更にその上にシーラント層が積層されていることを特徴とする積層体。
【請求項７】
基材の少なくとも片側に酸素インジケータ層が積層されており、その上に調湿乾燥剤を含むオーバーコート層が積層され、更にその上にシーラント層が積層されていることを特徴とする積層体。
【請求項８】
酸素インジケータ層が積層された積層体において、積層体に含まれるいずれかの基材に調湿乾燥剤を含むインキ層が積層されていることを特徴とする積層体。
【請求項９】
前記調湿乾燥剤が、ＭI、ＭII、ＭIIIを、それぞれ、一価イオン、二価イオン、三価イオンとして、ＭIＭIII（ＳＯ４）２・１２Ｈ２Ｏ、もしくはＭIIＳＯ４・Ａｌ２（ＳＯ４）３・２４Ｈ２Ｏを加熱して乾燥物とした焼明礬であることを特徴とする請求項１〜８に
記載の積層体。
【請求項１０】
請求項１〜９に記載の積層体の中で層をなしている酸素インジケータが包装袋内に配置されており、該包装袋に内容物とともに脱酸素剤を封入して脱酸素状態とした該包装袋であることを特徴とする包装袋。
【発明の詳細な説明】
【技術分野】
【０００１】
本発明は、食品、飲料、及び薬品等を長期間保存するための脱酸素剤による脱酸素状態が保持されていることを検出するための酸素インジケーターの層を有する積層体に関する。また、その酸素インジケータを配置した包装体に関する。
【背景技術】
【０００２】
現在、脱酸素剤を封入した脱酸素包装のピンホール、シール不良、及び脱酸素剤不良の発生によるガス雰囲気の変化を簡単に確認し得る種種の酸素インジケータが知られている（例えば特許文献１参照）。酸素インジケータは、構成成分として酸化還元指示薬、還元剤、バインダ樹脂が主であり、この組み合わせを変えた酸素インジケータが知られている。酸素インジケータは、酸化還元指示薬が、還元型と酸化型で異なる色調を呈する性質を利用している。酸素インジケータは、周囲雰囲気中の酸素が十分に存在すると、酸素が還元剤の働きを抑制して酸化還元指示薬が酸化型構造を取るが、脱酸素剤の働きにより酸素が周囲雰囲気中に存在しなくなると、還元剤が働き、酸化還元指示薬は還元型構造となる。この色調の変化を利用して、周囲雰囲気の酸素濃度の変化を視覚的に検知することができる。
【０００３】
ところで、酸化還元指示薬を用いた酸素インジケータでは錠剤およびシート状のものが代表的である。そして、包装体内部が高湿度となると、錠剤型のものでは、濡れたような状態となって色調異常を示したり、シート状のものでは耐水性が十分でなく、外観不良となる場合があるという問題がある。この問題は、一見、乾燥剤を用いることにより解消されるようにも思われる。しかしながら、乾燥剤には、湿度に関係無く水分を吸収し続けるものがあるが、極端に低湿度になると、酸化還元速度が遅くなるのみならず、極端な場合は、インジケータ成分が析出することもあるため、不適である。
【特許文献１】特開２００１−１９２５９２号公報
【発明の開示】
【発明が解決しようとする課題】
【０００４】
本発明は斯かる背景技術に鑑みてなされたもので、包装体に内部に配置された酸素インジケータが、常に、本来の機能を発揮できるようにすることを課題とする。
【課題を解決するための手段】
【０００５】
本発明において上記課題を達成するために、まず請求項１の発明では、少なくとも、酸素インジケータ層と、調湿乾燥剤が添加された層とを有することを特徴とする積層体としたものである。
【０００６】
また請求項２の発明では、基材の少なくとも片側に酸素インジケータ層が積層されており、更にその上に調湿乾燥剤を含むシーラント層が積層されていることを特徴とする積層体としたものである。
【０００７】
また請求項３の発明では、基材の少なくとも片側に酸素インジケータが積層されており、酸素インジケータとは反対側に調湿乾燥剤を含む接着層を介して別の基材が積層されていることを特徴とする積層体としたものである。
【０００８】
また請求項４の発明では、基材の少なくとも片側に酸素インジケータ層が積層されており、更にその上に調湿乾燥剤を含む接着層を介してシーラント層が積層されていることを
特徴とする積層体としたものである。
【０００９】
また請求項５の発明では、調湿乾燥剤を含む基材の少なくとも片側に酸素インジケータ層が積層されていることを特徴とする積層体としたものである。
【００１０】
また請求項６の発明では、基材の少なくとも片側に調湿乾燥剤を含むアンカーコート層が積層され、その上に酸素インジケータ層が積層されており、更にその上にシーラント層が積層されていることを特徴とする積層体としたものである。
【００１１】
また請求項７の発明では、基材の少なくとも片側に酸素インジケータ層が積層されており、その上に調湿乾燥剤を含むオーバーコート層が積層され、更にその上にシーラント層が積層されていることを特徴とする積層体としたものである。
【００１２】
また請求項８の発明では、酸素インジケータ層が積層された積層体において、積層体に含まれるいずれかの基材に調湿乾燥剤を含むインキ層が積層されていることを特徴とする積層体としたものである。
【００１３】
また請求項９の発明では、前記調湿乾燥剤が、ＭI、ＭII、ＭIIIを、それぞれ、一価イオン、二価イオン、三価イオンとして、ＭIＭII（ＳＯ4）2・１２Ｈ2Ｏ、もしくはＭIIＳＯ4・Ａｌ2（ＳＯ4）3・２４Ｈ2Ｏを加熱して乾燥物とした焼明礬であることを特徴とする請求項１〜８に記載の積層体としたものである。
【００１４】
また請求項１０の発明では、請求項１〜９に記載の積層体の中で層をなしている酸素インジケータが包装袋内に配置されており、該包装袋に内容物とともに脱酸素剤を封入して脱酸素状態とした該包装袋であることを特徴とする包装袋としたものである。
【発明の効果】
【００１５】
調湿乾燥剤は、包装体内湿度が極度に上昇した場合には水分を吸着し、極度に低下した場合は水分を放出するというように、包装体内部を適度に調整可能である。その結果、極端に低湿になることで色素の酸化還元反応に必要な水分量が不足したり、また逆に過剰な水分が酸素インジケータ層に到達することによる外観不良が発生することを回避できることができる。このため、本発明には、包装体に内部に配置された酸素インジケータが、常に、本来の機能を発揮できるという効果がある。
【発明を実施するための最良の形態】
【００１６】
次に本発明の最良の一実施形態について具体的に説明する。
【００１７】
酸素インジケータの構成成分である酸化還元指示薬としては、メチレンブルー、ニューメチレンブルー、ニュートラルレッド、インジゴカルミン、アシッドレッド、サフラニンＴ、フェノサフラニン、カプリブルー、ナイルブルー、ジフェニルアミン、キシレンシアノール、ニトロジフェニルアミン、フェロイン、Ｎ−フェニルアントラニル酸等が使用できる。
【００１８】
また、還元剤としては、アスコルビン酸、アスコルビン酸塩、エリソルビン酸、エリソルビン酸塩や、Ｄ−アラビノース、Ｄ−エリスロース、Ｄ−ガラクトース、Ｄ−キシロース、Ｄ−グルコース、Ｄ−マンノース、Ｄ−フラクトース、Ｄ−ラクトース等の還元糖、第一錫塩、第一鉄塩等の金属塩等が使用可能である。
【００１９】
シーラント層としては、ポリエチレン、ポリプロピレン等、酸素透過性、水蒸気透過性のあるものを適宜選択可能である。
【００２０】
基材としては、酸素インジケータと反応せず、しかも試薬の呈色を阻害しないものがよい。このような基材として、合成樹脂フィルム、例えば、ポリエステル、ポリアミド、ポリビニルアルコール、セロハン、エチレンビニルアルコール共重合体、ポリエチレン、ポリプロピレン、ポリメチルペンテン、及びこれらのシリカ、アルミナなどの透明蒸着フィルム等を目的、使用形態に合わせて用いることができる。
【００２１】
酸素インジケータ層を保護し、外観不良、剥離、及び破断を防止する目的で、アンカーコート層、オーバーコート層を設けることが出来る。このアンカーコート層としては、非水溶性であり、基材とその上に形成される酸素インジケータ層との密着性が良好な材料を、オーバーコート層としては、酸素透過性、酸素インジケータ層との密着性、及び任意に酸素インジケータ層上に更に設けられ得る接着剤層または他の樹脂層との良好な密着性を有する材料を好ましく使用することが出来る。アンカーコート層、及び／またはオーバーコート層は必要に応じて２層以上設けることも出来る。
【００２２】
酸素インジケーターを構成する各層に添加する調湿乾燥剤としては、シリカゲル、塩化カルシウム、塩化ナトリウム、塩化マグネシウム、第二燐酸ナトリウム、塩化アンモニウム、スクロース、炭酸カリウム、焼明礬、硝酸ナトリウム、硝酸アンモニウム、第一硝酸アンモニウム、臭化カリウム、生石灰、ゼオライト、硫酸マグネシウム、酸化アルミニウム、酸化バリウム、酸化カルシウム、酸化ケイ素、活性炭、活性アルミナ、粘土鉱物、ポリビニルアルコール、ポリアクリル酸、ポリアクリル酸ナトリウム、カルボキシメチルセルロース、ヒドロキシエチルセルロース、ポリエチレングリコール等の吸水性ポリマーが挙げられるが、明礬（化学式：ＭIＭIII（ＳＯ4）2・１２Ｈ2Ｏ（但し、ＭI；一価イオン、ＭIII；三価イオン）、もしくはＭIIＳＯ4・Ａｌ2（ＳＯ4）3・２４Ｈ2Ｏ（但し、ＭIIは二価イオン））を加熱し乾燥物とした焼明礬、硫酸マグネシウム、粘土鉱物、活性アルミナ、活性炭が特に好ましく適用できる。焼明礬の一価イオンとしては、ナトリウム、カリウム、ルビジウム、セシウム、タリウム、アンモニウム等が好適に使用できる。三価イオンとしては、アルミニウム、クロム、鉄、ガリウム、インジウム、チタン、マンガン、コバルト、イリジウム等が好適に使用できる。二価イオンとしては、銅、鉄、マグネシウム、マンガン、亜鉛等が好適に使用できる。また、硫酸塩の硫黄元素をセレンで置き換えたものも使用可能である。上記調湿乾燥剤は単独で用いても良いが、２種類以上を組み合わせて使用しても良い。これにより、酸化還元反応を阻害する低湿度に近づくと水分を放出して湿度を上げ、且つ、酸素インジケータ層の外観不良が発生する高湿度に近づくと水分を吸着して湿度を下げる。
【００２３】
調湿乾燥剤は、基材、シーラント層に用いられる場合は、熱可塑性樹脂１００重量部に対して５〜４００重量部添加される。好適には、５〜５０重量部添加される。これにより、成形性を阻害することなく十分な調湿性を有する層を形成することができる。また、アンカーコート層、オーバーコート層、接着剤層に用いられる場合には、バインダ樹脂１００重量部に対して５〜５０重量部添加される。これにより、調湿機能を保ちながら、充分な塗膜強度を保つことが可能となる。調湿乾燥剤は、前述のうちの少なくとも一層に添加すれば良く、内容物や包材内の空間容積に応じて適宜複数の層に添加すればよい。好ましくは、包材内湿度が１５％ＲＨ〜７５％ＲＨ程度に保たれるのが良い。
【００２４】
酸素インジケータの使用形態としては、食品、飲料、薬品等の内容物を収納するガスバリア性材料からなる包装体内を脱酸素雰囲気とし、包装体内に酸素インジケータを配置する方法を例示することができる。
【００２５】
より具体的には、酸素インジケータを配置する方法としては、少なくとも基材に印刷した酸素インジケータ（図１参照）を単に包装体内に入れる方法、包装体内面に該酸素イン
ジケータを接着する方法、または包装体内面に該酸素インジケータを直接印刷する（図２参照）方法がある。
【００２６】
これら具体的な方法に対応して、本発明の積層体の中で層をなしている酸素インジケータを包装体内に配置する方法としては、本発明の積層体を単に包装体内に入れる方法、本発明の積層体を包装体内面に接着する方法、または本発明の積層体を用いて包装体を作る方法がある。
【実施例】
【００２７】
以下、本発明の実施例とその比較例について具体的に説明する。
【００２８】
＜実施例１＞
酸素インジケータ層組成：メチレンブルー３重量部、Ｌ−アスコルビン酸７．５重量部、バインダ樹脂１０重量部、グリセリン７．５重量部、合成シリカ０．６重量部
アンカーコート層、オーバーコート層組成：黄顔料１０重量部、ウレタン樹脂１５重量部
図３に示すように、１２ミクロン厚のポリエステルフィルムを、基材（２１）として、その片側にアンカーコート層（２２）０．５ミクロン、酸素インジケータ層（２３）１ミクロン、オーバーコート層（２４）１ミクロンをグラビア印刷法により順次積層させ、その反対側に、金属酸化物を蒸着した１２ミクロン厚のポリエステルフィルムを、基材（２６）として、２液硬化型ウレタン系接着剤（２５）を用いて積層させ、更に印刷面を覆う形でカリウム明礬を添加した低密度ポリエチレンフィルム６０ミクロン（低密度ポリエチレン／カリウム明礬＝１００／７）を、調湿乾燥剤（カリウム明礬）添加シーラント層（２８）として、２液硬化型ウレタン系接着剤（２７）を用いて積層させた。
【００２９】
＜実施例２＞
酸素インジケータ層組成：実施例１と同様
アンカーコート層、オーバーコート層組成：実施例１と同様
図４に示すように、１２ミクロン厚のポリエステルフィルムを、基材（２１）として、その片側にアンカーコート層（２２）０．５ミクロン、酸素インジケータ層（２３）１ミクロン、オーバーコート層（２４）１ミクロンをグラビア印刷法により順次積層させ、その反対側に、金属酸化物を蒸着した１２ミクロン厚のポリエステルフィルムを、基材（２６）として、カリウム明礬を含む２液硬化型ウレタン系接着剤（接着剤樹脂分／カリウム明礬＝１００／２０）（２９）を用いて積層させ、更に印刷面を覆う形で低密度ポリエチレンフィルム６０ミクロンを、シーラント層（３０）として、２液硬化型ウレタン系接着剤（２７）を用いて積層させた。
【００３０】
＜実施例３＞
酸素インジケータ層組成：実施例１と同様
アンカーコート層、オーバーコート層組成：実施例１と同様
図５に示すように、１２ミクロン厚のポリエステルフィルムを、基材（２１）として、その片側にアンカーコート層（２２）０．５ミクロン、酸素インジケータ層（２３）１ミクロン、オーバーコート層（２４）１ミクロンをグラビア印刷法により順次積層させ、その反対側に、金属酸化物を蒸着した１２ミクロン厚のポリエステルフィルムを、基材（２６）として、２液硬化型ウレタン系接着剤（２５）を用いて積層させ、更に印刷面を覆う形で、カリウム明礬を含む２液硬化型ウレタン系接着剤（接着剤樹脂分／カリウム明礬＝１００／２０）（３１）を用いて、低密度ポリエチレンフィルム６０ミクロンを、シーラント層（３０）として積層させた。
【００３１】
＜実施例４＞
酸素インジケータ層組成：実施例１と同様
アンカーコート層、オーバーコート層組成：実施例１と同様
図６に示すように、１２ミクロン厚のポリエステルフィルム（ポリエステル樹脂／カリウム明礬＝１００／５）を、調湿乾燥剤添加基材（３２）として、その片側にアンカーコート層（２２）０．５ミクロン、酸素インジケータ層（２３）１ミクロン、オーバーコート層（２４）１ミクロンをグラビア印刷法により順次積層させ、その反対側に、金属酸化物を蒸着した１２ミクロン厚のポリエステルフィルムを、基材（２６）として、２液硬化型ウレタン系接着剤（２５）を用いて積層させ、更に印刷面を覆う形で低密度ポリエチレンフィルム６０ミクロンを、シーラント層（３０）として、２液硬化型ウレタン系接着剤（２７）を用いて積層させた。
【００３２】
＜実施例５＞
酸素インジケーター層組成：実施例１と同様
調湿乾燥剤添加アンカーコート層組成：黄顔料１０重量部、カリウム明礬１０重量部、ウレタン樹脂１５重量部
オーバーコート層：実施例１と同様
図７に示すように、１２ミクロン厚のポリエステルフィルムを、基材（２１）として、その片側に調湿乾燥剤添加アンカーコート層（３３）０．５ミクロン、酸素インジケータ層（２３）１ミクロン、オーバーコート層（２４）１ミクロンをグラビア印刷法により順次積層させ、その反対側に、金属酸化物を蒸着した１２ミクロン厚のポリエステルフィルムを、基材（２６）として、２液硬化型ウレタン系接着剤（２５）を用いて積層させ、更に印刷面を覆う形で低密度ポリエチレンフィルム６０ミクロンを、シーラント層（３０）として、２液硬化型ウレタン系接着剤（２７）を用いて積層させた。
【００３３】
＜実施例６＞
酸素インジケーター層組成：実施例１と同様
アンカーコート層組成：実施例と同様
調湿乾燥剤（カリウム明礬）添加オーバーコート層：黄顔料１０重量部、カリウム明礬４重量部、ウレタン樹脂１５重量部
図８に示すように、１２ミクロン厚のポリエステルフィルムを、基材（２１）として、その片側にアンカーコート層（２２）０．５ミクロン、酸素インジケータ層（２３）１ミクロン、調湿乾燥剤（カリウム明礬）添加オーバーコート層（３４）１ミクロンをグラビア印刷法により順次積層させ、その反対側に、金属酸化物を蒸着した１２ミクロン厚のポリエステルフィルムを、基材（２６）として、２液硬化型ウレタン系接着剤（２５）を用いて積層させ、更に印刷面を覆う形で低密度ポリエチレンフィルム６０ミクロンを、シーラント層（３０）として、２液硬化型ウレタン系接着剤（２７）を用いて積層させた。
【００３４】
＜実施例７＞
酸素インジケータ層組成：実施例１と同様
アンカーコート層、オーバーコート層組成：実施例１と同様
図９に示すように、１２ミクロン厚のポリエステルフィルムを、基材（２１）として、その片側にアンカーコート層（２２）０．５ミクロン、酸素インジケータ層（２３）１ミクロン、オーバーコート層（２４）１ミクロンをグラビア印刷法により順次積層させ、基材（２１）の別の部分に調湿乾燥剤（活性炭）添加墨インキ（活性炭１０重量部、カーボンブラック３０重量部、ポリエステル樹脂３０重量部）（３５）を積層させ、その反対側に、金属酸化物を蒸着した１２ミクロン厚のポリエステルフィルムを、基材（２６）として、２液硬化型ウレタン系接着剤（２５）を用いて積層させ、更に印刷面を覆う形で低密度ポリエチレンフィルム６０ミクロンを、シーラント層（３０）として、２液硬化型ウレタン系接着剤（２７）を用いて積層させた。
【００３５】
＜実施例８＞
酸素インジケータ層組成：実施例１と同様
アンカーコート層、オーバーコート層組成：実施例１と同様
図１０に示すように、１２ミクロン厚のポリエステルフィルムを、基材（２１）として、その片側にアンカーコート層（２２）０．５ミクロン、酸素インジケータ層（２３）１ミクロン、オーバーコート層（２４）１ミクロンをグラビア印刷法により順次積層させ、基材（２１）の別の部分に調湿乾燥剤（活性アルミナ）添加墨インキ（活性アルミナ１０重量部、カーボンブラック３０重量部、ポリエステル樹脂３０重量部）（３６）を積層させ、その反対側に、金属酸化物を蒸着した１２ミクロン厚のポリエステルフィルムを、基材（２６）として、２液硬化型ウレタン系接着剤（２５）を用いて積層させ、更に印刷面を覆う形で低密度ポリエチレンフィルム６０ミクロンを、シーラント層（３０）として、２液硬化型ウレタン系接着剤（２７）を用いて積層させた。
【００３６】
＜実施例９＞
酸素インジケータ層組成：実施例１と同様
アンカーコート層、オーバーコート層組成：実施例１と同様
図１１に示すように、１２ミクロン厚のポリエステルフィルムを、基材（２１）として、その片側にアンカーコート層（２２）０．５ミクロン、酸素インジケータ層（２３）１ミクロン、オーバーコート層（２４）１ミクロンをグラビア印刷法により順次積層させ、その反対側に、金属酸化物を蒸着した１２ミクロン厚のポリエステルフィルムを、基材（２６）として、２液硬化型ウレタン系接着剤（２５）を用いて積層させ、更に印刷面を覆う形で硫酸マグネシウム添加低密度ポリエチレンフィルム（低密度ポリエチレン／硫酸マグネシウム＝１００／１０）６０ミクロンを、調湿乾燥剤（硫酸マグネシウム）添加シーラント層（３７）として、２液硬化型ウレタン系接着剤（２７）を用いて積層させた。
【００３７】
＜実施例１０＞
酸素インジケータ層組成：実施例１と同様
アンカーコート層組成：実施例１と同様
調湿乾燥剤（モンモリロナイト）添加オーバーコート層組成：黄顔料１０重量部、粘土鉱物（モンモリロナイト）２０重量部、ウレタン樹脂１５重量部
図１２に示すように、１２ミクロン厚のポリエステルフィルムを、基材（２１）として、その片側にアンカーコート層（２２）０．５ミクロン、酸素インジケータ層（２３）１ミクロン、調湿乾燥剤（モンモリロナイト）添加オーバーコート層（３８）１ミクロンをグラビア印刷法により順次積層させ、その反対側に、金属酸化物を蒸着した１２ミクロン厚のポリエステルフィルムを、基材（２６）として、２液硬化型ウレタン系接着剤（２５）を用いて積層させ、更に印刷面を覆う形で低密度ポリエチレンフィルム６０ミクロンを、シーラント層（３０）として、２液硬化型ウレタン系接着剤（２７）を用いて積層させた。
【００３８】
＜比較例１＞
酸素インジケータ層組成：実施例１と同様
アンカーコート層、オーバーコート層組成：実施例１と同様
図１３に示すように、１２ミクロン厚のポリエステルフィルムを、基材（２１）として、その片側にアンカーコート層（２２）０．５ミクロン、酸素インジケータ層（２３）１ミクロン、オーバーコート層（２４）１ミクロンをグラビア印刷法により順次積層させ、その反対側に、金属酸化物を蒸着した１２ミクロン厚のポリエステルフィルムを、基材（２６）として、２液硬化型ウレタン系接着剤（２５）を用いて積層させ、更に印刷面を覆う形で低密度ポリエチレンフィルム６０ミクロンを、シーラント層（３０）として、２液硬化型ウレタン系接着剤（２７）を用いて積層させた。
【００３９】
［実験１］
上記実施例１〜１０及び比較例１の積層体を、１０ｃｍ×１０ｃｍのバリアナイロン／ポリエチレン包装体内に入れ、有機系脱酸素剤とともに蒸留水入りポリエチレンバッグを充填して封入した。ヘッドスペースは１５０ｍＬとし、その容量に合わせた脱酸素剤を選定した。脱酸素色を確認した後、開封することで酸素インジケータを脱酸素状態から有酸素状態に開放し、その変色を確認した。以下に、結果を示す。
【００４０】
脱酸素      有酸素＊
実施例１    黄          緑
実施例２    黄          緑
実施例３    黄          緑
実施例４    黄          緑
実施例５    黄          緑
実施例６    黄          緑
実施例７    黄          緑
実施例８    黄          緑
実施例９    黄          緑
実施例１０  黄          緑
比較例１    黄          緑
＊ 有酸素状態で１日放置した後の色味を示した。１日経過後、全ての水準で有酸素色を呈した。
【００４１】
［実験２］
上記実施例１〜１０及び比較例１の積層体を用いて、１０ｃｍ×１０ｃｍの包装体を作製した。包装体内部に有機系脱酸素剤とともに蒸留水入りポリエチレンバッグを充填して封入した。ヘッドスペースは１５０ｍＬとし、その容量に適した脱酸素剤を選定した。脱酸素状態にした後、４０℃７５％ＲＨに２週間放置して、酸素インジケータの外観を観察した。
【００４２】
脱酸素      有酸素        脱酸素時の包材内湿度
実施例１    ○          ○            ５２％ＲＨ
実施例２    ○          ○            ６４％ＲＨ
実施例３    ○          ○            ７２％ＲＨ
実施例４    ○          ○            ６７％ＲＨ
実施例５    ○          ○            ６０％ＲＨ
実施例６    ○          ○            ６０％ＲＨ
実施例７    ○          ○            ６５％ＲＨ
実施例８    ○          ○            ７０％ＲＨ
実施例９    ○          ○            ４５％ＲＨ
実施例１０  ○          ○            ６７％ＲＨ
比較例１    ×          ○            ８４％ＲＨ
有酸素状態では、いずれの条件でも外観不良は認められなかった。脱酸素状態では、調湿乾燥剤添加の無い包材の場合のみ、酸素インジケータ印刷部が水滴状になった。これは、包材内湿度の値からも酸素インジケータ層に過剰な水分が与えられた結果であると推察される。それに対し、調湿乾燥剤を使用した包材では、包材内湿度が制御されることにより酸素インジケータ層に保持される水分量が適量に保たれ、外観が良好に保たれていると考えられる。
【００４３】
実験１より、酸素インジケータは、脱酸素状態から有酸素状態になると酸素を検知し、
１日以内に変色が確認された。また、実験２より、調湿乾燥剤を用いることにより、包材内部の酸素の有無に関わらず、外観不良を回避することが出来ることが判明した。酸素インジケータの変色に必要な水分は確保しつつ、過度の水分は呼び込まない構成にすることにより、酸素インジケータの応答性と外観とが両立可能となった。
【００４４】
このように、調剤乾燥剤を使用することにより、応答速度に影響を与えることなく外観不良の生じない酸素インジケータが得られる。
【図面の簡単な説明】
【００４５】
【図１】酸素インジケータの例を示す図。
【図２】容器の例を示す図。
【図３】実施例１の層構成を示す図。
【図４】実施例２の層構成を示す図。
【図５】実施例３の層構成を示す図。
【図６】実施例４の層構成を示す図。
【図７】実施例５の層構成を示す図。
【図８】実施例６の層構成を示す図。
【図９】実施例７の層構成を示す図。
【図１０】実施例８の層構成を示す図。
【図１１】実施例９の層構成を示す図。
【図１２】実施例１０の層構成を示す図。
【図１３】比較例１の層構成を示す図。
【符号の説明】
【００４６】
１…基材
２…酸素インジケータ
３…シーラント層
２１…基材
２２…アンカーコート層
２３…酸素インジケータ層
２４…オーバーコート層
２５…２液硬化型ウレタン系接着剤
２６…基材
２７…２液硬化型ウレタン系接着剤
２８…調湿乾燥剤（カリウム明礬）添加シーラント層
２９…カリウム明礬を含む２液硬化型ウレタン系接着剤
３０…シーラント層
３１…カリウム明礬を含む２液硬化型ウレタン系接着剤
３２…調湿乾燥剤添加基材
３３…調湿乾燥剤添加アンカーコート層
３４…調湿乾燥剤（カリウム明礬）添加オーバーコート層
３５…調湿乾燥剤（活性炭）添加墨インキ
３６…調湿乾燥剤（活性アルミナ）添加墨インキ層
３７…調湿乾燥剤（硫酸マグネシウム）添加シーラント層
３８…調湿乾燥剤（モンモリロナイト）添加オーバーコート層
【図１】
0004742879.tif 000002
【図２】
0004742879.tif 000003
【図３】
0004742879.tif 000004
【図４】
0004742879.tif 000005
【図５】
0004742879.tif 000006
【図６】
0004742879.tif 000007
【図７】
0004742879.tif 000008
【図８】
0004742879.tif 000009
【図９】
0004742879.tif 000010
【図１０】
0004742879.tif 000011
【図１１】
0004742879.tif 000012
【図１２】
0004742879.tif 000013
【図１３】
0004742879.tif 000014